(57)【要約】【課題】  本発明は、乳化重合の際に重合装置の器壁、拡販翼等にスケールの付着量の少ないアクリル系共重合体ラテックスの製造方法及び得られたアクリル系共重合体ラテックスを用いて、耐衝撃性の優れた塩化ビニル系樹脂を重合装置の器壁、拡販翼等にスケールの付着量が少なく製造する方法を提供する。【解決手段】アルキル（メタ）アクリレート９０〜９９．９重量％と多官能性モノマー１０〜０．１重量％からなる反応性モノマー１００重量部を、疎水部にベンゼン環を有し、親水部にエチレンオキサイドが２〜９モル付加重合されてなるポリオキシエチレン部を有するアニオン系界面活性剤０．１〜１０重量部の存在下に乳化重合することを特徴とするアクリル系共重合体ラテックスの製造方法。【選択図】  なし【特許請求の範囲】
【請求項１】
アルキル（メタ）アクリレート９０〜９９．９重量％と多官能性モノマー１０〜０．１
重量％からなる反応性モノマー１００重量部を、疎水部にベンゼン環を有し、親水部にエ
チレンオキサイドが２〜９モル付加重合されてなるポリオキシエチレン部を有するアニオ
ン系界面活性剤０．１〜１０重量部の存在下に乳化重合することを特徴とするアクリル系
共重合体ラテックスの製造方法。
【請求項２】
単独重合体のガラス転移温度が−１４０℃〜−６０℃であるアルキル（メタ）アクリレ
ート９９〜９９．９重量％と多官能性モノマー１〜０．１重量％とからなる反応性モノマ
ー１００重量部を、疎水部にベンゼン環を有し、親水部にエチレンオキサイドが２〜９モ
ル付加重合されてなるポリオキシエチレン部を有するアニオン系界面活性剤０．１〜１０
重量部の存在下に乳化重合した後、得られたコア重合体４０〜９０重量％に、単独重合体
のガラス転移温度が−５５℃〜０℃であるアルキル（メタ）アクリレート９０〜９８．５
重量％と多官能性モノマー１０〜１．５重量％よりなる混合モノマー６０〜１０重量％を
、コア重合体と混合モノマーの合計１００重量部に対し、疎水部にベンゼン環を有し、親
水部にエチレンオキサイドが２〜９モル付加重合されてなるポリオキシエチレン部を有す
るアニオン系界面活性剤０．１〜１０重量部の存在下にグラフト共重合してシェル層を形
成することを特徴とするアクリル系共重合体ラテックスの製造方法。
【請求項３】
アニオン系界面活性剤のノニオン部のＨ．Ｌ．Ｂ．が４〜１２である請求項１又は２記
載のアクリル系共重合体ラテックスの製造方法。
【請求項４】
アニオン系界面活性剤が、ポリオキシエチレンジスチレン化フェニルエーテル硫酸アン
モニウム塩又はポリオキシエチレンジスチレン化フェニルエーテル硫酸ナトリウム塩であ
る請求項１、２又は３記載のアクリル系共重合体ラテックスの製造方法。
【請求項５】
請求項１〜４のいずれか１項記載のアクリル系共重合体１〜３０重量％に塩化ビニルを
主成分とするビニルモノマー９９〜７０重量％をグラフト共重合すること特徴とする塩化
ビニル系樹脂の製造方法。
【発明の詳細な説明】
【技術分野】
【０００１】
本発明は、アクリル系共重合体ラテックスの製造方法及びそれを用いた塩化ビニル系樹
脂の製造方法に関する。
【背景技術】
【０００２】
本来、塩化ビニル系樹脂は機械的強度、耐薬品性等に優れた特性を有する材料として幅
広い用途に使いられている。しかし、耐候性や耐衝撃性が劣るため種々の改良が行われて
いる。
【０００３】
例えば、耐候性、耐衝撃性の改良された塩化ビニル系樹脂の製造方法として、アルキル
（メタ）アクリレートを界面活性剤の存在下で乳化重合して得られたアクリル系共重合体
ラテックスに塩化ビニルをグラフト共重合する塩化ビニル系樹脂の製造方法が提案されて
いる（例えば、特許文献１参照。）。
【０００４】
しかしながら、アクリル系共重合体ラテックスの乳化重合及びそれに塩化ビニルをグラ
フト共重合する際においては、重合装置の器壁、拡販翼等にスケールと呼ばれるゴム状の
ポリマーが付着し、収率が低下し廃棄物の量が多くなり、又、スケールを剥離するのに非
常に時間がかかり、製造時間が長くなる等の問題があった。
【０００５】
これらの問題を改良するために、アクリル（メタ）アクリレートと多官能性モノマーに
、界面活性剤として反応性界面活性剤やノニオン系界面活性剤を添加し、乳化重合してア
クリル系共重合体ラテックスを得、得られたアクリル系共重合体ラテックスに塩化ビニル
をグラフト重合する方法が提案されている（例えば、特許文献２参照。）。
【０００６】
上記重合方法では、塩化ビニルをグラフト重合する際のスケール付着量の低減は改良さ
れているが、アクリル系共重合体ラテックスの乳化重合の際のスケール付着量の低減は依
然として改良されていなかった。
【特許文献１】特公昭３９−１７０６７号公報
【特許文献２】特開平７−３０９９１７号公報
【発明の開示】
【発明が解決しようとする課題】
【０００７】
本発明は、上記従来技術の問題点に鑑みてなされたものであり、乳化重合の際に重合装
置の器壁、拡販翼等にスケールの付着量の少ないアクリル系共重合体ラテックスの製造方
法を提供することを目的とする。
【０００８】
又、上記アクリル系共重合体ラテックスを用いて、耐衝撃性の優れた塩化ビニル系樹脂
を重合装置の器壁、拡販翼等にスケールの付着量が少なく製造する方法を提供することを
目的とする。
【課題を解決するための手段】
【０００９】
請求項１記載のアクリル系共重合体ラテックスの製造方法は、アルキル（メタ）アクリ
レート９０〜９９．９重量％と多官能性モノマー１０〜０．１重量％からなる反応性モノ
マー１００重量部を、疎水部にベンゼン環を有し、親水部にエチレンオキサイドが２〜９
モル付加重合されてなるポリオキシエチレン部を有するアニオン系界面活性剤０．１〜１
０重量部の存在下に乳化重合することを特徴とする。
【００１０】
上記アクリル系共重合体は塩化ビニルがグラフト重合された際に、塩化ビニル系樹脂に
耐衝撃性を付与するものであるから、上記アルキル（メタ）アクリレートは、その単独重
合体は室温で柔軟性を有するのが好ましく、単独重合体のガラス転移温度が−１４０℃〜
０℃のアルキル（メタ）アクリレートが好ましい。
【００１１】
従って、上記アルキル（メタ）アクリレートとしては、例えば、メチルアクリレート、
エチルアクリレート、ｎ−プロピルアクリレート、イソプロピルアクリレート、ｎ−ブチ
ル（メタ）アクリレート、イソブチルアクリレート、ｓｅｃ−ブチルアクリレート、ｎ−
ペンチルアクリレート、ｎ−ヘキシルアクリレート、クミルアクリレート、ｎ−ヘプチル
（メタ）アクリレート、ｎ−オクチル（メタ）アクリレート、２−メチルヘプチル（メタ
）アクリレート、２−エチルヘキシル（メタ）アクリレート、ｎ−ノニル（メタ）アクリ
レート、２−メチルオクチル（メタ）アクリレート、２−エチルヘプチル（メタ）アクリ
レート、ｎ−デシル（メタ）アクリレート、２−メチルノニル（メタ）アクリレート、２
−エチルオクチル（メタ）アクリレート、ラウリル（メタ）アクリレート等が挙げられ、
これらは単独で使用されてもよいし又は２種以上が併用されてもよい。
【００１２】
尚、本発明において、単独重合体のガラス転移温度は、高分子学会編「高分子データ・
ハンドブック（基礎編）」（１９８６年、培風館社）によった。
【００１３】
上記多官能性モノマーは、上記アルキル（メタ）アクリレートを架橋し、塩化ビニルを
主成分とするビニルモノマーをグラフト共重合して得られる塩化ビニル系樹脂の耐衝撃性
を向上させるために配合するものである。
【００１４】
上記多官能性モノマーとしては、例えば、エチレングリコールジ（メタ）アクリレート
、ジエチレングリコールジ（メタ）アクリレート、トリエチレングリコールジ（メタ）ア
クリレート、ネオペンチルグリコールジ（メタ）アクリレート、１，６−ヘキサンジオー
ルジ（メタ）アクリレート等のジ（メタ）アクリレート；トリメチロールプロパントリ（
メタ）アクリレート、エチレンオキサイド変性トリメチロールプロパントリ（メタ）アク
リレート、ペンタエリストールトリ（メタ）アクリレート等のトリ（メタ）アクリレート
；ペンタエリストールテトラ（メタ）アクリレート、ジペンタエリストールヘキサ（メタ
）アクリレート等の多官能性（メタ）アクリレートが挙げられる。
【００１５】
また、その他の多官能性モノマーとしては、ジアリルフタレート、ジアリルマレート、
ジアリルフマレート、ジアリルサクシネート、トリアリルイソシアヌレート等のジもしく
はトリアリル化合物、ジビニルベンゼン、ブタジエン等のジビニル化合物等が挙げられる
。これらの多官能性モノマーは単独で使用されてもよいし又は２種以上が併用されてもよ
い。
【００１６】
上記反応性モノマーは、上記アルキル（メタ）アクリレート９０〜９９．９重量％と多
官能性モノマー１０〜０．１重量％からなる。
【００１７】
上記多官能性モノマーの配合量が、０．１重量％未満では、塩化ビニルを主体とするビ
ニルモノマーをグラフト重合した際に、得られたアクリル系共重合体が塩化ビニル系樹脂
中で独立した粒子形状を保てなくなるため、塩化ビニル系樹脂の耐衝撃性が低下する。一
方、１０重量％を越えると、アクリル系共重合体の架橋密度が高くなり、有効な耐衝撃性
が得られなくなるため上記範囲に限定される。
【００１８】
上記反応性モノマーには、上記アクリル（メタ）アクリレートと共重合可能な単官能性
モノマーが、アクリル系共重合体の物性を低下しない範囲で添加されてもよい。
【００１９】
上記アルキル（メタ）アクリレートと共重合可能な単官能性モノマーとしては、例えば
、エチレン、プロピレン、ヘキセン等のαーオレフィン類；スチレン、αーメチルスチレ
ン、ビニルトルエン等の芳香族ビニル類；アクリロニトリル、メタクリロニトリル等の不
飽和ニトリル類；酢酸ビニル、プロピオン酸ビニル等のビニルエステル類；（メタ）アク
リル酸、無水マレイン酸、塩化ビニリデンなどがあげられ、これらは単独で使用されても
よいし又は２種以上が併用されてもよい。
【００２０】
上記アニオン系界面活性剤は、疎水部にベンゼン環を有し、親水部にエチレンオキサイ
ドが２〜９モル付加重合されてなるポリオキシエチレン部を有するアニオン系界面活性剤
である。
【００２１】
上記アニオン系界面活性剤が疎水部にベンゼン環を有さない場合、例えば、アルキル基
である場合はアルキル（メタ）アクリレートに対する親和力が不足し、界面活性剤の液滴
表面への吸着力が弱くなり乳化重合の際にスケールの発生量が多くなる。
【００２２】
又、エチレンオキサイドの付加重合が１モル以下の場合には、疎水性が強くなりすぎて
、乳化重合の際に重合体粒子の粒子径制御が困難になり、９モル以上の場合には親水性が
高くなりすぎて、アルキル（メタ）アクリレートに対する親和力が不足し乳化重合の際に
スケールの発生量が多くなる。
【００２３】
上記アニオン系界面活性剤としては、内分泌攪乱作用のないものが好ましく、例えば、
ポリオキシエチレンジスチレン化フェニルエーテル硫酸アンモニウム塩、ポリオキシエチ
レンジスチレン化フェニルエーテル硫酸ナトリウム塩、ポリオキシエチレンアルキルフェ
ニルエーテル硫酸アンモニウム塩、ポリオキシエチレンアルキルフェニルエーテル硫酸ナ
トリウム塩等が挙げられ、ポリオキシエチレンジスチレン化フェニルエーテル硫酸アンモ
ニウム塩及びポリオキシエチレンジスチレン化フェニルエーテル硫酸ナトリウム塩が好適
に使用される。これらのアニオン系界面活性剤は単独で使用されてもよいし又は２種以上
が併用されてもよい。
【００２４】
上記アニオン系界面活性剤のアニオン部位、例えば、ポリオキシエチレンジスチレン化
フェニルエーテル硫酸アンモニウム塩の場合、硫酸アンモニウム部を除いた部分（以下、
「ノニオン部」という。）のＨ．Ｌ．Ｂ．は４〜１３が好ましい。
【００２５】
Ｈ．Ｌ．Ｂ．とは、Ｈｙｄｒｏｐｈｉｌｅ−Ｌｉｐｏｐｈｉｌｅ  Ｂａｌａｎｃｅの略
で、親水性と疎水性の強さのバランスを示す数値であり、アニオン系界面活性剤で親水基
がエチレンオキサイドのみの場合のＨ．Ｌ．Ｂ．は下記式で表される。
Ｈ．Ｌ．Ｂ．＝Ｅ／５
（Ｅはポリオキシエチレン部分の重量分率（％））
【００２６】
上記Ｈ．Ｌ．Ｂ．が４未満であると、疎水性が高くなりすぎて、乳化重合の際に重合体
粒子の粒子径制御が困難になり、１３を超えると親水性が高くなりすぎて、アルキル（メ
タ）アクリレートに対する親和力が不足し乳化重合の際にスケールの発生量が多くなるの
で、上記アニオン系界面活性剤のノニオン部のＨ．Ｌ．Ｂ．は４〜１３が好ましい。
【００２７】
上記反応性モノマーを上記アニオン系界面活性剤の存在下に乳化重合することによりア
クリル系共重合体ラテックスが得られるが、アニオン系界面活性剤の添加量は少なくなる
と乳化効果が低減し、乳化重合が均一に進まなくなり、多すぎると得られたアクリル系共
重合体の粒子径が小さくなりすぎたり、廃液の処理が困難になるので、反応性モノマー１
００重量部に対しアニオン系界面活性剤の添加量は０．１〜１０重量部である。
【００２８】
上記アクリル系共重合体ラテックスは、アルキル（メタ）アクリレートと多官能性モノ
マーからなる反応性モノマーを、上記アニオン系界面活性剤の存在下に乳化重合するので
あるが、乳化重合方法は、従来公知の任意の方法で行うことができ、例えば、必要に応じ
て、重合開始剤、ｐＨ調整剤、酸化防止剤等を添加して重合してもよい。
【００２９】
乳化重合方法としては、例えば、
（１）ジャケット付き重合反応器内にイオン交換水、界面活性剤及び水溶性重合開始剤を
供給し、窒素気流加圧下でアルキル（メタ）アクリレート及び多官能性モノマーを加え乳
化後、反応器内をジャケットに熱媒を供給して昇温し、重合を開始する一括重合方法、
【００３０】
（２）ジャケット付き重合反応器内にイオン交換水、界面活性剤及び水溶性重合開始剤を
供給し、反応器内をジャケットに熱媒を供給して昇温し、窒素気流加圧下でアルキル（メ
タ）アクリレート及び多官能性モノマーを滴下して重合を開始するモノマー滴下重合方法
、
【００３１】
（３）ジャケット付き重合反応器内にイオン交換水及び水溶性重合開始剤を供給し、反応
器内をジャケットに熱媒を供給して昇温し、アルキル（メタ）アクリレート、多官能性モ
ノマー及び界面活性剤を高速攪拌して乳化した乳化液を、窒素気流加圧下で滴下して重合
を開始するエマルション滴下重合方法
等があげられる。
【００３２】
尚、上記一括重合方法及びモノマー滴下重合方法の場合、界面活性剤の添加方法は、重
合初期に一括添加してもよいし、重合開始前から重合終了後まで適宜分割して添加しても
よい。
【００３３】
上記重合開始剤としては、乳化重合で一般に使用されている重合開始剤であれば特に限
定されず、例えば、過硫酸カリウム、過硫酸アンモニウム、過酸化水素水、酒石酸等の水
溶性重合開始剤が挙げられる。
【００３４】
上記アクリル系共重合体は、上記反応性モノマーを乳化重合した重合体であるが、コア
ーシェル構造からなる共重合体であってもよい。
【００３５】
柔軟な共重合体であるコア部と、その周囲にグラフト重合されたコア部の共重合体より
硬いグラフト共重合体よりなるシェル部を有するコアーシェル構造からなるアクリル系共
重合体に、塩化ビニルをグラフト重合した塩化ビニル系樹脂は、耐衝撃性が優れているの
で好ましい。
【００３６】
請求項２記載のアクリル系共重合体ラテックスの製造方法は、単独重合体のガラス転移
温度が−１４０℃〜−６０℃であるアルキル（メタ）アクリレート９９〜９９．９重量％
と多官能性モノマー１〜０．１重量％とからなる反応性モノマー１００重量部を、疎水部
にベンゼン環を有し、親水部にエチレンオキサイドが２〜９モル付加重合されてなるポリ
オキシエチレン部を有するアニオン系界面活性剤０．１〜１０重量部の存在下に乳化重合
した後、得られたコア重合体４０〜９０重量％に、単独重合体のガラス転移温度が−５５
℃〜０℃であるアルキル（メタ）アクリレート９０〜９８．５重量％と多官能性モノマー
１０〜１．５重量％よりなる混合モノマー６０〜１０重量％を、コア重合体と混合モノマ
ーの合計１００重量部に対し、疎水部にベンゼン環を有し、親水部にエチレンオキサイド
が２〜９モル付加重合されてなるポリオキシエチレン部を有するアニオン系界面活性剤０
．１〜１０重量部の存在下にグラフト共重合してシェル層を形成することを特徴とする。
【００３７】
上記多官能性モノマーと共重合され、グラフト共重合体粒子のコア部を形成するアルキ
ル（メタ）アクリレートは、塩化ビニル系樹脂の耐衝撃性を向上させるものであり、高速
の歪みに対しても充分な柔軟性を要するのが好ましいので、単独重合体のガラス転移温度
は−６０℃以下であって、工業的に一般に使用されるアルキル（メタ）アクリレート重合
体のガラス転移温度を鑑みて−１４０℃以上である。
【００３８】
上記単独重合体のガラス転移温度が−１４０℃〜−６０℃であるアルキル（メタ）アク
リレートとしては、例えば、ｎ−ヘプチルアクリレート、ｎ−オクチルアクリレート、２
−メチルヘプチルアクリレート、２−エチルヘキシルアクリレート、ｎ−ノニルアクリレ
ート、２−メチルオクチルアクリレート、２−エチルヘプチルアクリレート、ｎ−デシル
アクリレート、２−メチルノニルアクリレート、２−エチルオクチルアクリレート等が挙
げられ、これらは単独で使用されてもよいし又は２種以上が併用されてもよい。
【００３９】
上記多官能性モノマーとしては、前述の多官能性モノマーが使用される。アルキル（メ
タ）アクリレートと多官能性モノマーの重合比率は、アルキル（メタ）アクリレート９９
〜９９．９重量％と多官能性モノマー１〜０．１重量％である。
【００４０】
上記多官能性モノマーの重合比率が、０．１重量％未満では、コア重合体がシェル層中
又は塩化ビニル系樹脂中で独立した粒子形状を保つのが困難になるので、塩化ビニル系樹
脂の耐衝撃性が低下する。一方、１重量％を越えると、コア重合体の架橋密度が高くなり
、有効な耐衝撃性が得られなくなるため上記範囲に限定される。
【００４１】
上記反応性モノマーには、前述のアクリル（メタ）アクリレートと共重合可能な単官能
性モノマーが、アクリル系共重合体の物性を低下しない範囲で添加されてもよい。
【００４２】
上記単独重合体のガラス転移温度が−５５℃〜０℃であるアルキル（メタ）アクリレー
トと多官能性モノマーよりなる混合モノマーは、コア重合体の存在下でグラフト重合され
、重合体粒子のシェル層を形成し、塩化ビニル系樹脂の耐衝撃性を向上させると共に低ガ
ラス転移温度のコア重合体を被覆して共重合体粒子の粘着性を低減させる。
【００４３】
従って、上記アルキル（メタ）アクリレートは、単独重合体のガラス転移温度が−５５
℃以上であることが好ましく、ある程度の柔軟性を保持する上で０℃以下が好ましい。
【００４４】
上記単独重合体のガラス転移温度が−５５℃〜０℃であるアルキル（メタ）アクリレー
トとしては、例えば、エチルアクリレート、ｎ−プロピルアクリレート、イソプロピルア
クリレート、ｎ−ブチル（メタ）アクリレート、イソブチルアクリレート、ｓｅｃ−ブチ
ルアクリレート、ｎ−ペンチルアクリレート、ｎ−ヘキシルアクリレート、クミルアクリ
レート、ｎ−ヘプチルメタクリレート、ｎ−オクチルメタクリレート、２−メチルヘプチ
ルメタクリレート、２−エチルヘキシルメタクリレート、ｎ−ノニルメタクリレート、２
−メチルオクチルメタクリレート、２−エチルヘプチルメタクリレート、ｎ−デシルメタ
クリレート、２−メチルノニルメタクリレート、２−エチルオクチルメタクリレート、ラ
ウリル（メタ）アクリレート等が挙げられ、これらは単独で使用されてもよいし又は２種
以上が併用されてもよい。
【００４５】
上記多官能性モノマーとしては、前述の多官能性モノマーが使用される。混合モノマー
中のアルキル（メタ）アクリレートと多官能性モノマーの混合比率は、多官能性モノマー
の混合比率が少なくなると共重合体の粒子が合着しやすくなり、塩化ビニル系樹脂の耐衝
撃性が低下し、多くなると、アクリル系共重合体の架橋密度が高くなり、有効な耐衝撃性
が得られなくなるので、アルキル（メタ）アクリレート９０〜９８．５重量％と多官能性
モノマー１０〜１．５重量％である。
【００４６】
上記混合モノマーには、前述のアクリル（メタ）アクリレートと共重合可能な単官能性
モノマーが、アクリル系共重合体の物性を低下しない範囲で添加されてもよい。
【００４７】
又、コア−シェル構造からなる共重合体のコア重合体とシェル層のグラフト共重合体の
比率は、コア重合体が多くなりすぎると柔らかくなって塩化ビニル系樹脂中で独立した粒
子形状を保てなくなるため耐衝撃性が低下し、又、少なくなりすぎるても耐衝撃性が低下
するので、コア重合体４０〜９０重量％に、混合モノマー６０〜１０重量％がグラフト重
合されてシェル層が形成される。
【００４８】
上記アニオン系界面活性剤は、前述のアニオン系界面活性剤と同一であり、疎水部にベ
ンゼン環を有し、親水部にエチレンオキサイドが２〜９モル付加重合されてなるポリオキ
シエチレン部を有するアニオン系界面活性剤である。
【００４９】
上記アニオン系界面活性剤の添加量は、少なくなると乳化効果が低減し、乳化重合が均
一に進まなくなり、多すぎると得られたコア重合体及びグラフト重合体の粒子径が小さく
なりすぎたり、廃液の処理が困難になるので、コア重合体を乳化重合する際の反応性モノ
マー１００重量部に対しても、又、グラフト共重合する際のコア重合体と混合モノマーの
合計１００重量部に対しても０．１〜１０重量部である。
【００５０】
上記コア−シェル構造の共重合体の製造方法は、乳化重合であれば特に限定されず、例
えば、先ず、コア重合体を形成するアルキル（メタ）アクリレート、多官能性モノマー、
界面活性剤、イオン交換水及び重合開始剤を用いて乳化重合反応を行い、コア重合体粒子
を形成し、次いでシェル層を構成するアルキル（メタ）アクリレートと多官能性モノマー
を添加し、上記コア重合体にシェル層をグラフト重合させる方法が挙げられる。
【００５１】
上記製造方法において、上記シェル層のグラフト共重合は、上記コア重合体の重合と同
一の重合工程で連続して行ってもよい。
【００５２】
このようにして得られた共重合体は、上記コア重合体の表面を上記シェル層が三次元的
に覆い、上記シェル層を構成する共重合体と上記コア重合体とが部分的に共有結合し、上
記コア重合体及びシェル層はそれぞれ三次元的な架橋構造を形成している。
【００５３】
上記したような重合方法において、反応終了後に得られるアクリル系共重合体ラテック
スの固形分比率は、アクリル系共重合体の生産性、重合反応の安定性の点から１０〜６０
重量％が好ましい。
【００５４】
又、得られたアクリル系共重合体の平均粒子径は１０ｎｍ〜１μｍが好ましい。平均粒
子径が１０ｎｍより小さくなると微粒子を多数含むことになりスケールの原因となり、ま
た平均粒子径が大きすぎると塩化ビニルをグラフト重合した塩化ビニル系樹脂の耐衝撃性
、機械的強度がともに低下する。
【００５５】
請求項５記載の塩化ビニル系樹脂の製造方法は、請求項１〜４のいずれか１項に記載の
アクリル系共重合体１〜３０重量％に塩化ビニルを主成分とするビニルモノマー９９〜７
０重量％をグラフト共重合すること特徴とする。
【００５６】
上記塩化ビニルを主成分とするビニルモノマーは、塩化ビニルモノマーを主体とする。
即ち、塩化ビニルモノマー若しくは塩化ビニルモノマーを主体（５０重量％以上含む）と
する、塩化ビニルモノマーと重合可能なビニルモノマーとの混合物である。
【００５７】
上記ビニルモノマーとしては、例えば、酢酸ビニル、プロピオン酸ビニル等のビニルエ
ステル類；エチルビニルエーテル、ブチルビニルエーテル等のビニルエーテル類；メチル
（メタ）アクリレート、エチル（メタ）アクリレート、ヒドロキシエチル（メタ）アクリ
レート等の（メタ）アクリル酸エステル類；エチレン、プロピレン、ブチレン等のαーオ
レフィン類などがあげられる。これらは単独で使用されてもよいし又は２種以上が併用さ
れてもよい。
【００５８】
上記アクリル系共重合体と塩化ビニルを主成分とするビニルモノマーのグラフト共重合
体の比率は、アクリル系共重合体の比率が１重量％未満では、得られる塩化ビニル系樹脂
が充分な耐衝撃性を得ることができず、３０重量％を越えると、得られる塩化ビニル系樹
脂の曲げ強度や引張強度等の機械的強度が低くなるため上記範囲に限定され、より好まし
くは４〜２０重量％である。
【００５９】
上記塩化ビニル系樹脂中のグラフト重合された塩化ビニル樹脂の重合度は、小さすぎて
も大きすぎても成形性が低下するので、３００〜２０００が好ましく、より好ましくは４
００〜１６００である。
【００６０】
上記アクリル系共重合体に、塩化ビニルを主成分とするビニルモノマーをグラフト共重
合する方法としては、特に限定されず、例えば、懸濁重合法、乳化重合法、溶液重合法、
塊状重合法等が挙げられ、懸濁重合法が好ましい。
【００６１】
上記懸濁重合法としては、例えば、温度調整機及び撹拌機を備えた反応容器に、上記ア
クリル系共重合体ラテックス、分散剤、油溶性重合開始剤及び必要に応じてイオン交換水
、水溶性増粘剤、重合度調節剤、凝集剤等を投入し、その後、真空ポンプで重合器内の空
気を排出し、更に撹拌条件下で塩化ビニルを主成分とするビニルモノマーを投入した後、
反応容器内を加熱し、グラフト共重合を行う方法が挙げられる。
【００６２】
このとき、重合温度は３０〜９０℃、重合時間は２〜２０時間が好ましい。
反応終了後は、未反応の塩化ビニル等を除去しスラリー状にし、更に脱水乾燥すること
により塩化ビニル系樹脂が得られる。
【００６３】
上記分散剤は、上記アクリル系共重合体の分散安定性を向上させ、塩化ビニルを主成分
とするビニルモノマーのグラフト共重合を効率的に行う目的で添加される。
【００６４】
上記分散剤としては、一般に塩化ビニルの懸濁重合の際に使用されている分散剤であれ
ば、特に限定はされないが、例えば、ポリ（メタ）アクリル酸塩、（メタ）アクリル酸塩
−アルキルアクリレート共重合体、メチルセルロース、エチルセルロース、ヒドロキシプ
ロピルメチルセルロース、ポリエチレングリコール、ポリ酢酸ビニル及びその部分ケン化
物、ゼラチン、ポリビニルピロリドン、デンプン、無水マレイン酸−スチレン共重合体等
が挙げられ、これらは単独で使用してもよいし、又は２種類以上組み合わせて使用してよ
い。
【００６５】
上記油溶性重合開始剤としては、塩化ビニルの懸濁重合の際に使用されている油溶性重
合開始剤であれば、特に限定されないが、ラジカル重合開始剤がグラフト共重合に有利で
あるという理由から好適に用いられる。例えば、ラウロイルパーオキサイド、ｔ−ブチル
パーオキシピバレート、ジイソプロピルパーオキシジカーボネート、ジオクチルパーオキ
シジカーボネート、ｔ−ブチルパーオキシネオデカノエート、  α−クミルパーオキシネ
オデカノエート等の有機パーオキサイド類、２，２−アゾビスイソブチロニトリル、２，
２−アゾビス−２，４−ジメチルバレロニトリル等のアゾ化合物等が挙げられる。これら
は単独で使用してもよいし、又は２種類以上組み合わせて使用してよい。
【００６６】
上記水溶性増粘剤としては、塩化ビニルの懸濁重合の際に使用されている水溶性増粘剤
であれば、特に限定されず、例えば、ポリ（メタ）アクリル酸、アルキル（メタ）アクリ
レートーアクリル酸共重合体、カゼイン及びこれらの金属塩等があげられ、これらは単独
で使用してもよいし、又は２種類以上組み合わせて使用してよい。
【００６７】
上記重合度調節剤としては、塩化ビニルの懸濁重合の際に使用されている重合度調節剤
であれば、特に限定されず、例えば、メルカプトメタノール、メルカプトエタノール、メ
ルカプトプロパノール等の連鎖移動剤；ジビニルベンゼン、エチレングリコールジメタク
リレート等の架橋剤等があげられ、これらは単独で使用してもよいし、又は２種類以上組
み合わせて使用してよい。
【００６８】
上記凝集剤としては、乳化重合されたラテックスを凝集するために一般に使用されてい
る凝集剤であれば、特に限定されず、例えば、硫酸アルミニウム、塩化カルシウム等があ
げられ、これらは単独で使用してもよいし、又は２種類以上組み合わせて使用してよい。
更に、必要に応じて、ｐＨ調整剤、酸化防止剤等を添加してもよい。
【００６９】
請求項５記載の塩化ビニル系樹脂の製造方法で得られた塩化ビニル系樹脂は、アクリル
系共重合体に塩化ビニルを主成分とするビニルモノマーのグラフト共重合体の一部が直接
結合しているので、得られた塩化ビニル系樹脂から成形された成形体は耐衝撃性に優れて
いるとともに機械的強度にも優れている。
【００７０】
得られた塩化ビニル系樹脂を成形する際には、従来より、塩化ビニル系樹脂を成形する
際に使用されている熱安定剤、安定化助剤、滑剤、加工助剤、酸化防止剤、光安定剤、顔
料、無機充填剤、可塑剤等を必要に応じて添加し、公知の任意の成形方法で成形すればよ
い。
【発明の効果】
【００７１】
請求項１記載のアクリル系重合体ラテックスの製造方法の構成は上述の通りであり、ア
ルキル（メタ）アクリレート９０〜９９．９重量％と多官能性モノマー１０〜０．１重量
％からなる反応性モノマー１００重量部を、疎水部にベンゼン環を有し、親水部にエチレ
ンオキサイドが２〜９モル付加重合されてなるポリオキシエチレン部を有するアニオン系
界面活性剤０．１〜１０重量部の存在下に乳化重合するので、重合装置の器壁、拡販翼等
にスケールの付着量を減少して乳化重合することができ、収率が高く、廃棄物の量も少な
い。又、スケールを剥離する時間が短縮でき、製造時間が短縮できる。
【００７２】
請求項２記載のアクリル系重合体ラテックスの製造方法は、コアーシェル構造のアクリ
ル系重合体を疎水部にベンゼン環を有し、親水部にエチレンオキサイドが２〜９モル付加
重合されてなるポリオキシエチレン部を有するアニオン系界面活性剤０．１〜１０重量部
の存在下に乳化重合するので、重合装置の器壁、拡販翼等にスケールの付着量を減少して
乳化重合することができ、収率が高く、廃棄物の量も少ない。又、スケールを剥離する時
間が短縮でき、製造時間が短縮できる。
【００７３】
請求項３記載のアクリル系重合体ラテックスの製造方法は、アニオン系界面活性剤のノ
ニオン部のＨ．Ｌ．Ｂ．が４〜１２である請求項１記載のアクリル系アクリル系共重合体
ラテックスの製造方法であるから、より重合装置の器壁、拡販翼等にスケールの付着量を
減少して乳化重合することができ、より収率が高く、廃棄物の量もより少なくすることが
できる。又、スケールを剥離する時間もより短縮でき、製造時間がより短縮できる。
【００７４】
請求項４記載のアクリル系重合体ラテックスの製造方法は、使用するアニオン系界面活
性剤がポリオキシエチレンジスチレン化フェニルエーテル硫酸アンモニウム塩又はポリオ
キシエチレンジスチレン化フェニルエーテル硫酸ナトリウム塩であるから、特に収率が高
く、廃棄物の量もより少なくすることができる。又、スケールを剥離する時間もより短縮
でき、製造時間がより短縮できる。
【００７５】
請求項５記載の塩化ビニル系樹脂の製造方法は、請求項１〜４のいずれか１項記載のア
クリル系アクリル系共重合体１〜３０重量％に塩化ビニルを主成分とするビニルモノマー
９９〜７０重量％をグラフト共重合すること特徴とする塩化ビニル系樹脂の製造方法であ
るから、塩化ビニル系樹脂を重合する際にも重合装置の器壁、拡販翼等にスケールの付着
量を減少して重合することができ、収率が高く、廃棄物の量も少なくすることができる。
又、スケールを剥離する時間も短縮でき、製造時間が短縮できる。
【００７６】
又、得られた塩化ビニル系樹脂は、アクリル系共重合体１〜３０重量％に塩化ビニルを
主成分とするビニルモノマー９９〜７０重量％がグラフト共重合されているので、塩化ビ
ニル系樹脂の特徴を有しつつ、耐衝撃性が改良されている。
【００７７】
更に、アクリル系共重合体が、単独重合体のガラス転移温度が−１４０℃〜−６０℃で
あるアルキル（メタ）アクリレート９９〜９９．９重量％と多官能性モノマー１〜０．１
重量％とからなるアクリル系共重合体４０〜９０重量％に、単独重合体のガラス転移温度
が−５５℃〜０℃であるアルキル（メタ）アクリレート９０〜９８．５重量％と多官能性
モノマー１０〜１．５重量％の混合モノマー６０〜１０重量％をグラフト共重合したコア
ーシェル構造からなる共重合体であると、得られた塩化ビニル系樹脂の耐衝撃性はより優
れている。
【００７８】
従って、得られた塩化ビニル系樹脂は、雨樋、窓枠部材等の住宅資材、硬質塩化ビニル
管、継手などの管工機材等の用途で、特に、耐衝撃性を必要とする用途に好適に用いられ
る。
【発明を実施するための最良の形態】
【００７９】
以下、本発明の実施例について説明するが、下記の例に限定されるものではない。
【００８０】
尚、実施例及び比較例で使用した界面活性剤は下記の通りである。
（１）界面活性剤１  ポリオキシエチレンジスチレン化フェニルエーテル硫酸アンモニウ
ム塩（エチレンオキサイド付加モル数：８、ノニオン部のＨ．Ｌ．Ｂ．：１１）
【００８１】
（２）界面活性剤２  ポリオキシエチレンジスチレン化フェニルエーテル硫酸ナトリウム
塩（エチレンオキサイド付加モル数：４、ノニオン部のＨ．Ｌ．Ｂ．：８）
【００８２】
（３）界面活性剤３  ポリオキシエチレンラウリルエーテル硫酸ナトリウム塩（エチレン
オキサイド付加モル数：２、ノニオン部のＨ．Ｌ．Ｂ．：６）
【００８３】
（４）界面活性剤４  ポリオキシエチレンラウリルエーテル硫酸アンモニウム塩（エチレ
ンオキサイド付加モル数：９、ノニオン部のＨ．Ｌ．Ｂ．：１４）
【００８４】
（５）界面活性剤５  ポリオキシエチレンジスチレン化フェニルエーテル硫酸ナトリウム
塩（エチレンオキサイド付加モル数：１２、ノニオン部のＨ．Ｌ．Ｂ．：１３）
【００８５】
（実施例１〜４、比較例１〜６）
乳化モノマーの調製
表１及び表２に示した所定量の２−エチルヘキシルアクリレート (以下「２−ＥＨＡ」
という）、トリメチロールプロパントリアクリレート（以下「ＴＭＰＴＡ」という）、
界面活性剤及びイオン交換水を攪拌混合して、コア層形成用乳化モノマーを調製した。
【００８６】
又、表１及び表２に示した所定量のｎ−ブチルアクリレート (以下「ｎ−ＢＡ」  とい
う）、ＴＭＰＴＡ、界面活性剤及びイオン交換水を攪拌混合して、シェル層形成用乳化モ
ノマーを調製した。
【００８７】
アクリル共重合体の作製
次に撹拌機及び還流冷却器を備えたステンレス製の４００リットル反応器に、イオン交
換水２００ｋｇを供給し、反応器内の酸素を窒素により置換した後、撹拌下でイオン交換
水の温度を７０℃まで昇温した。昇温終了後、反応器に過硫酸アンモニウム０．１ｋｇと
コア層形成用乳化モノマー２０ｋｇを投入し、重合を開始した。
【００８８】
重合が開始したところで、コア層形成用乳化モノマー８０ｋｇを滴下し、滴下終了に続
いて、シェル層形成用乳化モノマー１００ｋｇを順次滴下した。
【００８９】
全ての乳化モノマーの滴下を３時間で終了し、その後、１時間の熟成期間をおいた後、
重合を終了して固形分濃度３０重量％のアクリル共重合体ラテックス（以下「ラテックス
」という）を得た。
【００９０】
塩化ビニル系樹脂の作製
ついで、撹拌機及びジャケットを備えた重合器に、イオン交換水１７０ｋｇ、上記アク
リル共重合体ラテックス１７ｋｇ（アクリル共重合体固形分５．１ｋｇ）、部分けん化ポ
リビニルアルコール（クラレ社製、クラレポバールＬ−８）の３重量％水溶液５ｋｇ、ヒ
ドロキシプロピルメチルセルロース（信越化学社製、メトローズ６０ＳＨ５０）の３重量
％水溶液２. ５ｋｇ、ｔ−ブチルパーオキシピバレート０. ０３ｋｇ及び硫酸アルミをア
クリル共重合体固形分５．１ｋｇに対してアルミニウムイオンが３０００ｐｐｍとなるよ
う一括投入した。
【００９１】
その後、真空ポンプで重合器内の空気を排出し、更に攪拌条件下で塩化ビニルモノマー
１００ｋｇを投入した。次いで、ジャケット温度の制御により重合温度５７．０℃にてグ
ラフト重合を開始した。
【００９２】
重合器内の圧力が０．７２ＭＰａの圧力まで低下したところで塩化ビニルモノマーの重
合率が８０％になるので反応終了を確認し、消泡剤（東レ社製、東レシリコンＳＨ５５１
０）を加圧添加した後に反応を停止した。
【００９３】
その後、未反応の塩化ビニルモノマーを除去し、更に脱水乾燥することにより塩化ビニ
ル系樹脂を得た。
【００９４】
（実施例５、６、比較例７、８）
表３に示した所定量のｎ−ＢＡ、ＴＭＰＴＡ、界面活性剤及びイオン交換水を攪拌混合
して、乳化モノマーを調製した。
【００９５】
次に撹拌機及び還流冷却器を備えたステンレス製の４００リットル反応器に、イオン交
換水２００ｋｇを供給し、反応器内の酸素を窒素により置換した後、撹拌下でイオン交換
水の温度を７０℃まで昇温した。昇温終了後、反応器に過硫酸アンモニウム０．１ｋｇと
乳化モノマー２０ｋｇを投入し、重合を開始した。
【００９６】
重合が開始したところで、乳化モノマー１８０ｋｇを３時間かけて滴下し、その後、１
時間の熟成期間をおいた後、重合を終了して固形分濃度３０重量％のラテックスを得た。
【００９７】
得られたラテックスを用いて、実施例１で行ったと同様にして塩化ビニルモノマーをグ
ラフト重合して塩化ビニル系樹脂を得た。
【００９８】
物性測定
得られたアクリル共重合体の平均粒子径及び反応器と攪拌機に付着したスケール量を測
定し、結果を表１、表２及び表３に示した。
又、得られた塩化ビニル系樹脂の、アクリル共重合体と塩化ビニル樹脂の比率、平均粒
子径及びシャルピー衝撃強度を測定し、結果を表１及び表２に示した。
【００９９】
尚、物性の評価方法は以下の通りである。
（１）アクリル共重合体の平均粒子径  レーザー回析／散乱粒度分布計（堀場製作所社製
）を用いて測定した。
【０１００】
（２）スケール量  アクリル共重合体ラテックスの作製後、重合器器壁及び攪拌機に付着
しているスケールを採取し、オーブンで７０℃、  ２４時間乾燥した後の重量を測定した
。
【０１０１】
（３）塩化ビニル系樹脂のアクリル共重合体と塩化ビニル樹脂の比率  得られた塩化ビニ
ル系樹脂の塩素含有量Ｃ（重量％）をＪＩＳ  Ｋ７２２９に準拠して測定し、下記式によ
りアクリル共重合体の比率（重量％）を算出した。
アクリル共重合体の比率（重量％）＝（１−１．７６２Ｃ）×１００
尚、塩化ビニル樹脂の比率（重量％）は、［１００−アクリル共重合体の比率］である。
【０１０２】
（４）塩化ビニル系樹脂の平均粒子径  レーザー回析／散乱粒度分布計（堀場製作所社製
）を用いて測定した。
【０１０３】
（５）シャルピー衝撃強度    得られた塩化ビニル系樹脂１００重量部、有機錫系安定剤
（三共有機合成社製、商品名「ＯＮＺ−６Ｆ」）１重量部、滑剤（理研ビタミン社製、商
品名「ＯＰＬ−０１」）０．８重量部、滑剤（日本油脂社製、商品名「モノグリＭＢ」）
０．４重量部及び滑剤（三井化学社製、商品名「Ｈｉｗａｘ２２０３Ａ」）０．６重量部
を攪拌混合して塩化ビニル系樹脂組成物を得た。
【０１０４】
得られた塩化ビニル系樹脂組成物を８インチミキシングロール（安田製作所社製）に供
給し、１９５℃で３分間混練して、樹脂シートを得、得られた樹脂シートを熱プレス成型
機（東邦マシナリー社製）に供給し、２０５℃、２００ＭＰａで３分間プレスして、厚さ
３ｍｍの板状体を得た。
【０１０５】
得られた板状体を用い、硬質プラスチックのシャルピー衝撃試験方法（ＪＩＳ  Ｋ  ７
１１１）に準拠し、エッジワイズ衝撃試験片でシャルピー衝撃強度を測定した。測定温度
は０℃であり、単位は「ＫＪ／ｍ2 」である。
ＳＩ単位換算：１Ｋｇｆ・ｃｍ／ｃｍ2 ＝０．９８０７ＫＪ／ｍ2 
【０１０６】
【表１】
2004269877.tif 000002
【０１０７】
【表２】
2004269877.tif 000003
【０１０８】
【表３】
2004269877.tif 000004